СПОСОБ ИЗГОТОВЛЕНИЯ ВЫСОКОПОРИСТЫХ КЕРАМИЧЕСКИХ БЛОКОВ

1. Способ изготовления высокопористых керамических блоков из реакционной смеси, содержащей окислитель и восстановитель, тугоплавкий компонент и газификатор, включающий приготовление реакционной смеси, получение заготовки методом подпрессовки реакционной смеси в формообразующей оправке и самораспространяющийся высокотемпературный синтез на воздухе, отличающийся тем, что в состав реакционной смеси вводят жидкое связующее, газифицирующиеся при терморазложении, проводят сушку заготовки в формообразующей оправке с последующим извлечением заготовки из нее и отверждение заготовки, а самораспространяющийся высокотемпературный синтез проводят в оправках из огнеупорного газопроницаемого углеродосодержащего материала.
2. Способ по п.1, отличающийся тем, что в качестве жидкого связующего используют 3-5%-ный водный раствор поливинилового спирта.
3. Способ по п.2, отличающийся тем, что раствор поливинилового спирта вводят в реакционную массу в количестве 19-25 мас.% от массы реакционной смеси.
4. Способ по п.1, отличающийся тем, что сушку заготовки осуществляется на воздухе при температуре 50-70°C, а отверждение осуществляется при температуре 120-150°C в течение 2-3 ч.